Brevet FR2979836A1 — publié le 20130315

La présente invention concerne l'oligomérisation des oléfines comportant de 2 à 10 atomes de carbone et en particulier la dimérisation de l'éthylène. Un objet de l'invention est de fournir une nouvelle composition catalytique à base de nickel et un procédé d'oligomérisation des oléfines utilisant ladite composition catalytique particulière. Art antérieur: Il est connu de préparer des compostions catalytique de dimérisation ou de codimérisation de monooléfines telles que l'éthylène, le propylène, les butènes ou les pentènes. Parmi ces catalyseurs, on peut citer notamment à titre d'exemples : les produits obtenus par réaction des halogénures de ic-allyl nickel phosphine avec les acides de Lewis, comme cela est décrit dans le brevet français FR-B-1 410 430, les produits obtenus par réaction des halogénures de nickel phosphine avec les acides de Lewis, comme cela est décrit dans le brevet US-A3 485 881 et les produits obtenus par réaction de certains carboxylates de nickel avec les halogénures d'hydrocarbylaluminium, comme cela est décrit dans le brevet US-A-3 321 546. Presque toutes ces compositions catalytiques mettent en oeuvre un ligand qui est un composé organique du phosphore. Ces systèmes sont connus pour être sélectifs pour la dimérisation de l'éthylène comme cela est décrit dans le brevet US 3 485 881. Cependant, il est préférable de pouvoir disposer de catalyseurs d'oligomérisation sans phosphore. Une possibilité serait d'utiliser des catalyseurs dans lesquels le nickel se trouve déposé sur un support minéral comportant des sites acides, comme la silice, l'alumine ou les silice- alumines. Cependant, il s'agit là de catalyseurs solides, contrairement aux compositions catalytiques en phase liquide de l'invention. Il a été décrit récemment, dans les demandes de brevet WO 2004/083263 et WO 2005/111099, l'utilisation de compositions catalytiques comportant un précurseur de nickel, de chrome ou de vanadium et au moins un ligand de type imino-imidazole, fonctionnalisé ou non, et de préférence de type imino-benzimidazole fonctionnalisé, permettant l'oligomérisation et la (co)polymérisation de l'éthylène avec, ou non, une autre oléfine. Un objectif de l'invention est de fournir une nouvelle composition catalytique pour l'oligomérisation des oléfines comportant de 2 à 10 atomes de carbone et en particulier la dimérisation de l'éthylène. Un autre objectif de l'invention est de fournir un procédé d'oligomérisation des oléfines comportant de 2 à 10 atomes de carbone et en particulier un procédé de dimérisation de l'éthylène, mettant en oeuvre ladite composition catalytique, ledit procédé présentant une activité catalytique améliorée. Il a maintenant été trouvé, de façon inattendue, qu'une nouvelle composition catalytique obtenue en mélangeant au moins un précurseur de nickel, au moins un ligand imino-imidazole fonctionnalisé ou non, en combinaison avec éventuellement un agent activateur, en présence d'un solvant ou pas, présente une activité améliorée pour l'oligomérisation des oléfines comportant de 2 à 10 atomes de carbone, en particulier la dimérisation des oléfines, et encore plus particulièrement une sélectivité très élevée pour la dimérisation de l'éthylène. Description détaillée de l'invention: Un premier objet de l'invention concerne une nouvelle composition catalytique comprenant au moins un complexe de nickel, ledit complexe étant obtenu à partir d'un mélange comprenant : au moins un précurseur de nickel A, avec au moins un ligand imino-imidazole B de formule (I) dans laquelle R1, R2, R3 et R4 sont identiques ou différents et choisis parmi l'atome d'hydrogène, les groupements alkyles linéaires ou ramifiés, les groupements aryles, aralkyles ou alkaryles comportant 1 à 12 atomes de carbone et contenant ou non des hétéroéléments, R1 et R2 ne formant pas de cycle aromatique; E' est un groupement choisi parmi les groupements hydrocarbonés aliphatiques, cycliques, aromatiques, aromatiques substitués avec des groupements alkyles ou contenant ou non des hétéroéléments; D1 est choisi parmi les atomes d'hydrogène, d'azote, de soufre, d'oxygène, de phosphore ou parmi les groupements contenant au moins un atome d'azote, de soufre, d'oxygène et/ou de phosphore. De préférence, R1, R2, R3 et R4 sont choisis parmi les groupements hydrogène, méthyle, éthyle, isopropyle, iso-butyle, tert-butyle, cyclohexyle, phényle et benzyle; De manière préférée, R1, R2 et R4 sont des atomes d'hydrogène, et de manière préférée, R3 est un groupement méthyle. De préférence, El est un groupement aliphatique ou aromatique. De manière préférée, E' est choisi parmi les groupes -CH2-, -CH2CH2-, -CH2CH2CH2-, -CH2CH2CH2CH2-, 1,2-phenylène, trans-1,2-cyclopentane, trans-1,2-cyclohexane, 2,3-butane, 1,1'-biphényle, 1,1'-binaphthyle et -Si(Me)2-. De manière très préférée, El est le groupement divalent - CH2CH2- ou le groupement divalent 1,2-phenylène. De préférence, Dl est choisi parmi un atome d'hydrogène, un éther de formule -ORS, un thioéther de formule -SR6, une amine de formule -N(R7)2 ou une phosphine de formule P(R8)2 où R5, R6, R7 et R8 sont des atomes d'hydrogène, des groupements hydrocarbonés aliphatiques, cycliques, aromatiques, aromatiques substitués avec des groupements alkyles ou contenant ou non des hétéroéléments. De manière préférée, R5, R6, R7 et R8 sont des groupements méthyles, éthyles ou phényle. La préparation desdits ligands imino-imidazole B de formule (I) s'effectue selon les méthodes connues de la littérature. Par exemple, lesdits ligands peuvent être préparés selon la méthode de préparation décrite dans les publications Org. Lett. 2007, 9, 18, 3699-3701 ou Inorg. Chem. 2005, 44, 7431-7442. Les exemples donnés dans la présente invention ne sont donnés qu'à titre indicatif et ne limitent pas la présente invention. Ledit précurseur de nickel A utilisé dans la composition catalytique selon l'invention est avantageusement choisi parmi le chlorure de nickel(Ii), le chlorure de nickel(11)(dimétoxyéthane), le bromure de nickel(11), le bromure de nickel(11)(dimétoxyéthane), le fluorure de nickel(Ii), l'iodure de nickel(Ii), le sulfate de nickel(Ii), le carbonate de nickel(Ii), le dimethylglyoxime de nickel(Ii), l'hydroxyde de nickel(Ii), l'hydroxyacétate de nickel(Ii), l'oxalate de nickel(Ii), les carboxylates de nickel(1i) tel que par exemple le 2-éthylhexanoate, les phénates de nickel, l'acétate de nickel(Ii), le trifluoroacétate de nickel(Ii), le triflate de nickel(Ii), l'acétylacétonate de nickel(Ii), l'hexafluoroacétylacétonate de nickel(Ii), le nickel bis(cycloocta-1,5-diène), le nickel bis(cycloocta-1,3-diène), le nickel bis(cyclooctatétraène), le nickel bis(cycloocta-1,3,7-triène), le bis(o-tolylphosphito)nickel(éthylène), le nickel tétrakis (triphénylphosphite), le nickel bis(éthylène), le chlorure de Tr-allylnickel(11), le bromure de Tr- allyinickel(11), le dimère du chlorure de methallylnickel(11), l'hexafluorophosphate de re- allyinickel(11), l'hexafluorophosphate de re-methallyinickel(11) et le 1,5-cyclooctadiényle de nickel(Ii), sous leur forme hydraté ou non, pris seul ou en mélange. Lesdits précurseurs de nickel peuvent éventuellement être complexés à des bases de Lewis. Lesdits précurseurs de nickel utilisés dans la composition catalytique selon l'invention sont avantageusement préparés selon les méthodes connues de la littérature. Par exemple, lesdits précurseurs de nickel peuvent être préparés selon la méthode de préparation décrite dans les demandes de brevets WO 2004/083263 ou WO 2001/74831 ou dans la publication New J. Chem. 2011, 35, 178-183. La composition catalytique selon l'invention peut avantageusement également contenir un composé C appelé agent activateur. Ledit agent activateur est avantageusement choisi dans le groupe formé par les 10 composés tris(hydrocarbyl)aluminium, les composés chlorés ou bromés d'hydrocarbylaluminium, les aluminoxanes, les composés organiques susceptibles de donner un proton, les composés organo-borés, pris seuls ou en mélange. Les tris(hydrocarbyl)aluminium et les composés chlorés ou bromés d'hydrocarbylaluminium répondent de préférence à la formule générale AlxR"yW, dans laquelle R" représente un 15 radical hydrocarboné monovalent contenant par exemple jusqu'à 12 atomes de carbone tel que alkyle, aryle, aralkyle, alkaryle ou cycloalkyle, W représente un atome d'halogène choisi par exemple parmi le chlore et le brome, W étant de préférence un atome de chlore, x prend une valeur de 1 à 2, y et z prennent une valeur de 1 à 3. Comme exemples de tels composés, on peut mentionner le sesquichlorure d'éthylaluminium (Et3AI2CI3), le dichlorure de 20 méthylaluminium (MeAIC12), le dichlorure d'éthylaluminium (EtAIC12), le dichlorure d'isobutylaluminium (iBuAICI2), le chlorure de diéthylaluminium (Et2AICI), le triméthylaluminium, le tributylaluminium, le tri-n-octylaluminium et le triéthylaluminium (AlEt3). Dans le cas ou ledit agent activateur est choisi parmi les aluminoxanes, ledit agent activateur 25 est avantageusement choisi parmi le méthylaluminoxane (MAO), l'éthylaluminoxane et le méthylaluminoxane modifié (MMAO). Ces agents activateurs peuvent être utilisé seuls ou en mélange. De préférence, ledit agent activateur C est choisi parmi le dichloroéthylaluminium (EtAICI2) et le méthylaluminoxane (MAO). 30 Dans le cas ou ledit agent activateur est choisi parmi les composés organiques susceptibles de donner un proton, ledit agent activateur est de préférence, choisis parmi les acides de formule HX dans lequel X représente un anion. Dans le cas ou ledit agent activateur est choisi parmi les composés organoborés, ledit agent activateur est de préférence choisi parmi les acides de Lewis de type tris(aryl)borane tels que le tris(perfluorophényl)borane, le tris(3,5-bis(trifluorométhyl)phényl)borane, le tris(2,3,4,6- tétrafluorophényl)borane, le tris(perfluoronaphtyl)borane, le tris(perfluobiphényl)borane et leurs dérivés et les (aryl)borates associé à un cation triphénylcarbénium ou à un cation ammonium trisubstitué tels que le triphénylcarbenium tétrakis(perfluorophényl)borate, le N,N- diméthylanilinium tétrakis(perfluorophényl)borate, le N,N-diéthylanilinium tétrakis(3,5- bis(trifluorométhyl)phényl)borate, le triphénylcarbenium tétrakis(3,5- bis(trifluorométhyl)phényl)borate. Un autre objet de la présente invention concerne un procédé d'oligomérisation des oléfines comportant de 2 à 10 atomes de carbone utilisant ladite composition catalytique. De préférence, ledit procédé est un procédé d'oligomérisation de l'éthylène, de manière préférée un procédé de dimérisation de l'éthylène. Ledit précurseur de nickel A et ledit ligand imino-imidazole B de formule (I) peuvent être avantageusement mélangés pour obtenir ledit complexe de nickel en présence d'un solvant ou pas, appelé solvant de préparation. Ledit complexe de nickel de la composition catalytique selon l'invention est avantageusement préparé selon tout procédé de préparation connu de l'homme du métier. Ledit solvant de préparation peut avantageusement être identique ou différent du solvant de réaction, c'est-à-dire du solvant utilisé pour le procédé d'oligomérisation selon l'invention et de préférence pour le procédé de dimérisation. Lesdits solvants de préparation et de réaction sont avantageusement choisis parmi les solvants organiques et de préférence parmi les éthers, les alcools, les solvants chlorés et les hydrocarbures saturées, insaturés, aromatiques ou non, cycliques ou non. De préférence, lesdits solvants sont choisis parmi l'hexane, le cyclohexane, l'heptane, le butane ou l'isobutane, les monooléfines ou dioléfines comportant de préférence 4 à 20 atomes de carbone, le benzène, le toluène, l'ortho-xylène, le mésitylène, l'éthylbenzène, le dichlorométhane, le chlorobenzène, le méthanol, l'éthanol, purs ou en mélange, le mélange d'oléfines produit par ledit procédé d'oligomérisation et les liquides ioniques. Dans le cas où lesdits solvants sont un liquide ionique, ils sont avantageusement choisis parmi les liquides ioniques décrits dans les brevets US 6,951,831 B2 et FR 2895406 B1. Ledit complexe de nickel de la composition catalytique dilué ou non dans ledit solvant de préparation peut avantageusement être utilisé dans le procédé d'oligomérisation selon l'invention et de préférence dans le procédé de dimérisation. Un agent activateur C peut ensuite, éventuellement être ajouté. Ledit complexe de nickel de la composition catalytique peut également avantageusement être isolé puis utilisé, dilué ou non dans un solvant, dans le procédé d'oligomérisation selon l'invention et de préférence dans le procédé de dimérisation. Un agent activateur C peut ensuite, éventuellement être ajouté. Ladite composition catalytique selon l'invention peut également avantageusement être préparée in situ dans la section réactionnelle et dans le solvant utilisé pour le procédé d'oligomérisation selon l'invention et de préférence pour le procédé de dimérisation. Dans ce cas, l'ordre de mélange du précurseur de nickel A, du ligand imino-imidazole B de formule (I) et éventuellement de l'agent activateur C, n'est pas critique. L'oligomérisation est définie comme la transformation d'une unité monomère en un composé ou mélange de composés de formule générale CpH2p avec 4 s. p 5 80, de 15 préférence avec 4 5 p s 50, de manière préférée avec 4 5 p 5 26 et de manière plus préférée avec 4 s p s 14. Les oléfines utilisées dans le procédé d'oligomérisation selon l'invention sont des oléfines comportant de 2 à 10 atomes de carbone et de préférence lesdites oléfines sont 20 choisies parmi l'éthylène, le propylène, les n-butènes et les n-pentènes, seules ou en mélange, pures ou diluées. Dans le cas où lesdites oléfines sont diluées, lesdites oléfines sont diluées par un ou plusieurs alcane(s), tels qu'on les trouve dans des « coupes » issues des procédés de raffinage du pétrole, comme le craquage catalytique ou le craquage à la vapeur. 25 De manière très préférée, l'oléfine utilisée dans le procédé d'oligomérisation selon l'invention est de l'éthylène. Lesdites oléfines peuvent venir de ressources non fossiles telles que la biomasse. Par exemple, les oléfines utilisées dans le procédé d'oligomérisation selon l'invention peuvent avantageusement être produites à partir d'alcools, et en particulier par déshydratation des 30 alcools. Dans un mode de réalisation préféré, lesdites oléfines sont produites par déshydratation de l'éthanol pour produire de l'éthylène. La concentration du nickel dans la solution catalytique est avantageusement comprise entre 1.10"5 et 1 mol/L, et de préférence entre 5.10-5 et 1.10-2 mol/L. Le rapport molaire entre le ligand B de formule (I) et le précurseur de nickel A est avantageusement compris entre 0,05 et 10, de préférence entre 0,5 et 2 et préférentiellement 1 Le rapport molaire entre l'agent activateur C et le complexe de nickel est avantageusement compris entre 1/1 et 1000/1, de préférence entre 100/1 et 1000/1 pour les aluminoxanes et de préférence entre 1/1 et 20/1 pour les autres dérivés d'aluminium et les autres acides de Lewis. Le procédé d'oligomérisation selon l'invention et de préférence le procédé de dimérisation de l'éthylène opère avantageusement à une pression totale comprise entre la pression atmosphérique et 20 MPa, de préférence entre 0,5 et 8 MPa, et à une température comprise entre -40 et +250°C, de préférence entre -20°C et 150°C. La chaleur engendrée par la réaction peut avantageusement être éliminée par tous les moyens connus de l'homme du métier. Le procédé d'oligomérisation selon l'invention et de préférence le procédé de dimérisation de l'éthylène peut avantageusement être conduit en système fermé, en système semi-ouvert ou en continu, avec un ou plusieurs étages de réaction. Une vigoureuse agitation est avantageusement mise en oeuvre pour assurer un bon contact entre le ou les réactifs et la composition catalytique. Le procédé d'oligomérisation selon l'invention et de préférence le procédé de dimérisation de l'éthylène peut avantageusement être mis en oeuvre en discontinu. Dans ce cas, un volume choisi de la solution comprenant la composition catalytique selon l'invention est introduit dans un réacteur muni des dispositifs habituels d'agitation, de chauffage et de refroidissement. La pression d'éthylène et la température sont ajustées aux valeurs souhaitées. La pression au sein du réacteur est maintenue constante par introduction d'éthylène jusqu'a ce que le volume total de liquide produit représente, par exemple, 2 à 50 fois le volume de la solution comprenant la composition catalytique primitivement introduit. La composition catalytique est détruite par tout moyen habituel connu de l'homme du métier, puis les produits sont soutirés et séparés du solvant. Le procédé d'oligomérisation selon l'invention et de préférence le procédé de dimérisation de l'éthylène peut également avantageusement être mis en oeuvre en continu. Dans ce cas, la solution comprenant la composition catalytique selon l'invention est injectée en même temps que l'éthylène dans un réacteur agité par les moyens mécaniques classiques ou par une recirculation extérieure, et maintenue à la température souhaitée. Dans un autre mode de réalisation, les composants de ladite composition catalytique peuvent aussi être injectés de manière séparée, par exemple le précurseur de nickel A et le ligand B d'une part et l'agent activateur C d'autre part. L'éthylène est introduit par une vanne d'admission asservie à la pression, qui maintient celle-ci constante. Le mélange réactionnel est soutiré au moyen d'une vanne asservie au niveau liquide de façon à maintenir celui-ci constant. La composition catalytique est détruite en continu par tout moyen habituel connu par l'homme du métier, puis les produits de la réaction ainsi que le solvant sont séparés, par exemple par distillation. L'oléfine qui n'a pas été transformée peut être recyclée dans le réacteur. Ledit procédé selon l'invention peut avantageusement être mis en oeuvre dans un réacteur à un ou plusieurs étages de réaction en série, la charge oléfinique et/ou la composition catalytique au préalable pré-conditionnée étant introduites en continu, soit dans le premier étage, soit dans le premier et un autre quelconque des étages. A la sortie du réacteur, la composition catalytique peut être désactivée, par exemple par injection d'ammoniac et/ou d'une solution aqueuse de soude et/ou d'une solution aqueuse d'acide sulfurique. Les oléfines non converties et les alcanes éventuellement présents dans la charge sont ensuite séparés des oligomères par distillation. Les produits du présent procédé peuvent trouver une application par exemple comme composants de carburants pour automobiles, comme charges dans un procédé d'hydroformylation pour la synthèse d'aldéhydes et d'alcools et/ou comme charges dans un procédé de métathèse pour la synthèse de propylène par exemple. Les exemples suivants illustrent l'invention sans en limiter la portée. 30 Exemples selon l'invention Exemple 1 Préparation du ligand L-1 (composé B) 10 S 9 12 L-1 A une solution de 1-méthyle-2-imidazolecarboxyaldéhyde (490 mg ; 4,45 mmol) dans 15 mL de dichlorométhane, est ajoutée la 2-(methylthio)ethylamine (446,1 mg ; 4.89 mmol). La solution de couleur jaune est agitée pendant 12 heures à température ambiante. Le solvant est ensuite évaporé. Le ligand L-1 est obtenu sous forme d'une huile jaune pâle avec un rendement de 90 %. Les caractérisations RMN 1H, 13C et IR confirment la structure du ligand L-1. 1H NMR (300 MHz, CD Cl i5 = 8.28 (dd, J = 1.9, 1.3 Hz, 1H, H6), 7.05 (d, J = 1.0 Hz, 1H, H3), 6.95 (s, 1H, H2), 3.95 (s, 3H, H11), 3.77 (td, J = 6.8, 1.3 Hz, 2H, H8), 2.79 (t, J = 6.8 Hz, 2H, H9), 2.12 (s, 3H, H12). 793w, 756m, 707m, 689m. Exemple 2 Préparation du complexe Ni-1 A une suspension de précurseur de nickel (composé A) NiCl2,diméthoxyéthane dans 10 mL de dichlorométhane (325 mg ; 1,48 mmol), est ajoutée goutte-à-goutte une solution jaune de ligand L-1 (284 mg ; 1,55 mmol) dans 15 mL de dichlorométhane. Le milieu réactionnel vire instantanément au vert. La suspension obtenue est agitée pendant 12 heures à température ambiante. Le précipité vert pâle formé est filtré via une canule, lavé à froid avec du dichlorométhane (3 x 20 mL), puis séché sous vide. On obtient ainsi le complexe Ni-1. Le rendement de la réaction est de 95 %. 13C NMR (75 MHz. c = 154.57 (1C, C6), 143.45 (1C, C5), 129.36 (1C, C3), 125.22 (1C, C2), 61.33 (1C, C6), 35.48 (2C, Cg, C11), 15.83 (1C, C12). FT-IR : 2914w, 1648s, 1517w, 1476m, 1435s, 1366w, 1286m, 1228w, 1147w, 1044w, 919w, Exemple 3 Préparation du ligand L-2 11 2 1 Me fr-N 3N ^\6 I 4 7 N -""\8 10 09 9 12 L-2 Pour la synthèse du ligand, on opère comme dans l'Exemple 1 à ceci près que l'amine utilisée est la 2-(méthoxy)éthylamine. Le ligand L-2 est obtenu sous forme d'une huile jaune pâle avec un rendement de 92 %. Les caractérisations RMN 1H, 13C et IR confirment la structure du ligand L-2. = 8.26 (s, 1H, H6), 7.04 (s, 1H, H3), 6.94 (s, 1H, H2), 3.95 (s, 3H, H11), 3.75-3.69 (m, 2H, H9), 3.66-3.59 (m, 2H, H8), 3.33 (s, 3H, H12). 13C NMR (75 MHz CD : b = 154.96 (C6), 143.59 (C5), 129.32 (C3), 125.12 (C2), 72.53 (C9), 61.64 (C8), 58.86 (C12), 35.46 (C11). FT-IR : 2875w, 1650s, 1516w, 1475m, 1437s, 1366w, 1287m, 1191w, 1118s, 1053w, 1026w, 955w, 919w, 832w, 802m, 757m, 708m, 690m. Exemple 4 Préparation du complexe Ni-2 Pour la synthèse du complexe, on opère comme dans l'Exemple 2 à ceci près que le ligand utiliser pour complexer le nickel est le ligand L-2. Le complexe Ni-2 est obtenu sous forme 20 d'un solide bleu pâle avec un rendement de 94 %. 25 Exemple 5 Préparation du ligand L-3 11 2 1 Me ni N I 4 7 N.-8 14 10)9 15 )12 13 L-3 Pour la synthèse du ligand, on opère comme dans l'Exemple 1 à ceci près que l'amine utilisée est la N,N-diéthyléthylènediamine. Le ligand L-3 est obtenu sous forme d'une huile jaune avec un rendement de 90 %. Les caractérisations RMN 1H, 13C et IR confirment la structure du ligand L-3. 11-1/1R(200MI-gz)Iz CD : i5 = 8.25 (s, 1H, H6), 7.03 (d, J = 0.9 Hz, 1H, H3), 6.93 (s, 1H, H2), 3.95 (s, 3H, H11), 3.63 (td, J = 6.7, 1.3 Hz, 2H, H8), 2.72 (t, J = 6.8 Hz, 2H, H9), 2.55 (q, J = 7.1 Hz, 4H, H12, H14), 1.00 (t, J = 7.1 Hz, 6H, H13, H15). = 154.16 (C6), 143.83 (C5), 129.23 (C3), 124.99 (C2), 60.70 (C8), 54.04 (C9), 47.84 (C12, C14), 35.44 (C11), 12.36 (C13, C15). FT-IR : 2967w, 1650s, 1475m, 1437s, 1369w, 1287m, 1203w, 1148s, 1068w, 919w, 749m, 708m, 691m, 629s, 531s. Exemple 6 Préparation du complexe Ni-3 Pour la synthèse du complexe, on opère comme dans l'Exemple 2 à ceci près que le ligand utiliser pour complexer le nickel est le ligand L-3. Le complexe Ni-3 est obtenu sous forme d'un solide orange avec un rendement de 89 %.25 Exemple 7 Préparation du ligand L-4 L-4 Pour la synthèse du ligand, on opère comme dans l'Exemple 1 à ceci près que l'amine utilisée est la 2-(diphénylphosphino)éthylamine. Le ligand L-4 est obtenu sous forme d'une huile jaune avec un rendement de 95 %. Les caractérisations RMN 1H, 13C, 31P et IR confirment la structure du ligand L-4. 1H NMR (300 MHz. CD2CI : i5 = 8.24 (s, 1H, H6), 7.49-7.31 (m, 10H, H14, H15, H16), 7.04 (d, J = 1.0 Hz, 1H, H3), 6.92 (s, 1H, H2), 3.85 (s, 3H, H11), 3.77-3.66 (m, 2H, H8), 2.48-2.43 (m, 2H, H9) 31P NMR (121 MHz, CD Cl :ô= -19.09 (s, 1P, P10). = 153.95 (C6), 143.55 (C5), 139.23 (C12), 133.23 (C13), 129.35 (C3), 128.86 (C14), 128.77 (C15), 58.95 (C5), 35.47 (C11), 30.22 (CO. FT-IR : 3051w, 1650s, 1518w, 1478m, 1434s, 1287w, 739m, 697m, 631m, 534s. Exemple 8 Préparation du complexe Ni-4 Pour la synthèse du complexe, on opère comme dans l'Exemple 2 à ceci près que le ligand utiliser pour complexer le nickel est le ligand L-4. Le complexe Ni-4 est obtenu sous forme d'un solide orange avec un rendement de 80 %.25 Exemple 9 Préparation du ligand L-5 12 Me 2 1 / N 3 e, ':'.\ 6 1 1 N I 9 4 7 io L-5 Pour la synthèse du ligand, on opère comme dans l'Exemple 1 à ceci près que l'amine utilisée est la butylamine. Le ligand L-5 est obtenu sous forme d'une huile jaune avec un rendement de 95 %. Les caractérisations RMN 1H, 13C et IR confirment la structure du ligand L-5. CD2CI : b = 8.36 (d, J = 6.2 Hz, 1H, H6), 7.12 (s, 1H, H3), 7.01 (s, 1H, H2), 4.04 (s, 3H, H12), 3.65 (td, J = 6.8, 1.2 Hz, 2H, H8), 1.73 (dq, J = 12.2, 6.9 Hz, 2H, 118), 1.58-1.41 (m, 2H, H10), 1.03 (t, J = 7.3 Hz, 3H, H11). 13C NMR (75 MHz, cD2ci ô = 153.31 (C6), 143.77 (C5), 129.11 (C3), 124.92 (C2), 61.93 (C8), 35.41 (C12), 33.52 (C9), 20.76 (C10), 14.00 (C11). FT-IR : 3107w, 2930m, 1650s, 1476m, 1437s, 1366w, 1287w, 1149w, 1026w, 919w, 859w, 748m, 628s, 528s. Exemple 10 Préparation du complexe Ni-5 Pour la synthèse du complexe, on opère comme dans l'Exemple 2 à ceci près que le ligand utiliser pour complexer le nickel est le ligand L-5. Le complexe Ni-5 est obtenu sous forme d'un solide bleu claire avec un rendement de 95 %. Exemple 11 : Préparation du ligand L-6 11 Pour la synthèse du ligand, on opère comme dans l'Exemple 1 à ceci près que l'amine utilisée est la ortho-anisidine. Le ligand L-6 est obtenu sous forme d'une huile orange avec un rendement de 95 %. Les caractérisations RMN 1H, 13C et IR confirment la structure du ligand L-6. 1H NMR (75 MHz, Acetone) : Ô 8.47 (s, 1H, H7), 7.34 - 6.90 (m, 6H, /11-H2, H11-H14), 4.14 (s, 3H, H15), 3.85 (s, 3H, H6). 13C NMR (75 MHz, Acetone) : Ô 153.29 (C7), 144.39 (C10), 142.02 (C4), 130.52 (C2), 127.64 (Caram), 126.78 (Carom), 124.64 (C1), 121.86 (Carom), 121.37 (Carom), 113.07 (Carom), 56.23 (C15), 35.84 (C6). FT-IR : 2951w, 2835w, 1685w, 1626s, 1585m, 1514m, 1430s, 1366w, 1288m, 1243s, 1149w, 1115m, 1048w, 1025m, 965w, 869m, 745s, 631m, 536s. Exemple 12 15 Préparation du complexe Ni-6 Pour la synthèse du complexe, on opère comme dans l'Exemple 2 à ceci près que le ligand utiliser pour complexer le nickel est le ligand L-6. Le complexe Ni-6 est obtenu sous forme d'un solide vert claire avec un rendement de 95 %. 20 Exemple 13 Oligomérisation de l'éthylène Le complexe de nickel (Ni-1 - Ni-6) est mis en solution dans le solvant de réaction puis est introduit dans le réacteur sous atmosphère d'éthylène. L'agent activateur est ensuite ajouté dans le réacteur. La température de la réaction est fixée à la température de test puis la 25 pression ajustée à la pression de test (voir Tableau 1). Après un temps t de réaction, l'introduction d'éthylène est stoppée. Le réacteur est refroidi et dégazé, puis les produits sont analysés par chromatographie en phase gaz. La masse des produits formés et la distribution en oligomères sont données dans le Tableau 1. 30 10 Tableau 1 : Oligomérisation de l'éthylène par les complexes Ni-1 et N1-6.a Entrée Complexe t (min) m (g)d Distribution en oligomèrese C4 I C6 55 31,0 69 31 60 9,3 78 22 60 3,6 78 22 60 17,6 82 17 60 21,2 66 34 52 30,1 71 29 58 29,5 70 30 58 29,7 71 29 58 30,1 70 30 20 66,8 84 16 73 62,0 87 13 20 64,5 87 13 la Ni-1 23 Ni-2 33 Ni-3 43 Ni-4 53 Ni-5 6b Ni-1 7b Ni-2 8b Ni-3 10b Ni-5 11° Ni-1 12b Ni-2 13b Ni-6 a Heptane (25 mL), Ni (20 pmol), pression d'éthylène 0,5 MPa, 45°C, activateur : EtAICI2 (Al/Ni=15). b Toluène (25 mL), Ni (20 pmol), pression d'éthylène 0,5 MPa, 45°C, activateur : EtAIC12 (Al/Ni=15). Heptane (100 mL), Ni (10 pmol), pression d'éthylène 3 MPa, 45°C, activateur : EtAIC12 (Al/Ni=15). d correspond à la masse d'oligomères produits au cours du test. e % pds, déterminée par GC. Les exemples ci-dessus démontrent que l'utilisation d'une nouvelle composition catalytique selon l'invention permet d'obtenir une sélectivité très élevée pour la dimérisation de l'éthylène. REVENDICATIONS1. Composition catalytique comprenant au moins un complexe de nickel, ledit complexe étant obtenu à partir d'un mélange comprenant : - au moins un précurseur de nickel A, avec - au moins un ligand imino-imidazole B de formule (I) El Dl dans laquelle R1, R2, R3 et R4 sont identiques ou différents et choisis parmi l'atome d'hydrogène, les groupements alkyles linéaires ou ramifiés, les groupements aryles, aralkyles ou alkaryles comportant 1 à 12 atomes de carbone et contenant ou non des hétéroéléments, R1 et R2 ne formant pas de cycle aromatique; El est un groupement choisi parmi les groupements hydrocarbonés aliphatiques, cycliques, aromatiques, aromatiques substitués avec des groupements alkyles ou contenant ou non des hétéroéléments; D1 est choisi parmi les atomes d'hydrogène, d'azote, de soufre, d'oxygène, de phosphore ou parmi les groupements contenant au moins un atome d'azote, de soufre, d'oxygène et/ou de phosphore. 2. Composition catalytique selon la revendication 1 dans laquelle Rl, R2, R3 et R4 sont choisis parmi les groupements hydrogène, méthyle, éthyle, isopropyle, iso-butyle, tert-butyle, cyclohexyle, phényle et benzyle. 3. Composition catalytique selon l'une des revendications 1 ou 2 dans laquelle Rl, R2 et R4 sont des atomes d'hydrogène. 4. Composition catalytique selon l'une des revendications 1 à 3 dans laquelle R3 est un groupement méthyle. 5. Composition catalytique selon l'une des revendications 1 à 4 dans laquelle El est choisi parmi les groupes -CH2-, -CH2CH2-, -CH2CH2CH2-, -CH2CH2CH2CH2-, 1,2-phenylène, trans-1,2-cyclopentane, trans-1,2-cyclohexane, 2,3-butane, 1,1'-biphényle, 1,1'-binaphthyle et - Si(Me)2-. 6. Composition catalytique selon la revendication 5 dans laquelle E1 est le groupement divalent -CH2CH2- ou le groupement divalent 1,2-phenylène. 7. Composition catalytique selon l'une des revendications 1 à 4 dans laquelle D1 est choisi parmi un atome d'hydrogène, un éther de formule -0R6, un thioéther de formule -SR6, une amine de formule -N(R7)2 ou une phosphine de formule -P(R8)2 où R6, R6, R7 et R8 sont des atomes d'hydrogène, des groupements hydrocarbonés aliphatiques, cycliques, aromatiques, aromatiques substitués avec des groupements alkyles ou contenant ou non des hétéroéléments. 8. Composition catalytique selon la revendication 7 dans laquelle R6, R6, R7 et R8 sont des groupements méthyles, éthyles ou phényle. 9. Composition catalytique selon l'une des revendications 1 à 8 dans laquelle ledit précurseur de nickel A utilisé dans la composition catalytique selon l'invention est avantageusement choisi parmi le chlorure de nickel(Ii), le chlorure de nickel(II)(dimétoxyéthane), le bromure de nickel(Ii), le bromure de nickel(II)(dimétoxyéthane), le fluorure de nickel(Ii), l'iodure de nickel(II), le sulfate de nickel(Ii), le carbonate de nickel(Ii), le dimethylglyoxime de nickel(Ii), l'hydroxyde de nickel(Ii), I'hydroxyacétate de nickel(li), l'oxalate de nickel(Ii), les carboxylates de nickel(II) tel que par exemple le 2-éthylhexanoate, les phénates de nickel, l'acétate de nickel(Ii), le trifluoroacétate de nickel(li), le triflate de nickel(Ii), l'acétylacétonate de nickel(II), l'hexafluoroacétylacétonate de nickel(Ii), le nickel bis(cycloocta-1,5-diène), le nickel bis(cycloocta-1,3-diène), le nickel bis(cyclooctatétraène), le nickel bis(cycloocta-1,3,7-triène), le bis(o-tolylphosphito)nickel(éthylène), le nickel tétrakis (triphénylphosphite), le nickel bis(éthylène), le chlorure de Tr-allylnickel(11), le bromure de Tr-allylnickel(11), le dimère du chlorure de methallyinickel(11), l'hexafluorophosphate de3-allyinickel(11), l'hexafluorophosphate de q3-methallyinickel(11) et le 1,5-cyclooctadiényle de nickel(Ii), sous leur forme hydraté ou non, pris seul ou en mélange, complexés ou non à des bases de Lewis. 10. Composition catalytique selon l'une des revendications 1 à 9 dans laquelle la composition catalytique contient un composé C, appelé agent activateur, choisi dans le groupe formé parles composés tris(hydrocarbyl)aluminium, les composés chlorés ou bromés d'hydrocarbylaluminium, les aluminoxanes, les composés organiques susceptibles de donner un proton, les composés organo-borés, pris seuls ou en mélange. 11. Composition catalytique selon l'une des revendications 1 à 10 dans laquelle ledit complexe de nickel de la composition catalytique peut avantageusement être préparé en présence d'un solvant ou pas. 12. Procédé d'oligomérisation des oléfines comportant de 2 à 10 atomes de carbone utilisant ladite composition catalytique selon l'une des revendications 1 à 11. 13. Procédé selon la revendication 12 dans lequel les oléfines sont choisies parmi l'éthylène, le propylène, les n-butènes et les n-pentènes, seuls ou en mélange, purs ou dilués. 14. Procédé selon la revendication 12 dans lequel ledit procédé est un procédé d'oligomérisation de l'éthylène. 15. Procédé selon la revendication 14 dans lequel ledit procédé est un procédé de dimérisation de l'éthylène.20